ИСКУССТВЕННЫЙ ТРАВЯНОЙ ПОКРОВ И СПОСОБ ЕГО ИЗГОТОВЛЕНИЯ

1. Искусственный травяной покров, содержащий волокно травы, нижнюю часть травы и клей на задней стороне, где клей на задней стороне главным образом выполнен из эмульсии сополимера этилен-винилацетат.
2. Искусственный травяной покров по п.1, где волокно травы главным образом выполнено из одного или более выбранного из полиэтилена, полипропилена и полиамида, а нижняя часть травы главным образом выполнена из одного или более выбранного из полиэтилена и полипропилена.
3. Искусственный травяной покров по п.1, где клей на задней стороне дополнительно содержит одну или более добавок, выбранных из наполнителя и антиоксиданта;
4. Искусственный травяной покров по п.1, где содержание винилацетата в сополимере этилен-винилацетат находится в диапазоне 70-90 мол. %.
5. Искусственный травяной покров по п.1, где содержание твердых веществ эмульсии сополимера этилен-винилацетат находится в диапазоне 40-60 мас.%.
6. Искусственный травяной покров по п.1, где клей на задней стороне содержит: 35-100 мас.% эмульсии сополимера этилен-винилацетат, 0-50 мас.% наполнителя, 0-25 мас.% воды и 0-4 мас.% антиоксиданта.
7. Искусственный травяной покров по п.6, где наполнитель является одним или более выбранным из газовой сажи, кремнезема, тяжелого карбоната кальция, легкого карбоната кальция, талька, монтмориллонита, галлуазита, гидроксида магния и гидроксида алюминия.
8. Искусственный травяной покров по п.6, где антиоксидант является одним или более выбранным из антиоксиданта 1010, антиоксиданта 245, антиоксиданта 246, антиоксиданта 264, антиоксиданта 3125, антиоксиданта DSTP (дистеарил тиодипропионат), антиоксиданта DLTP (дидодецил 3,3-тиодипропионат), антиоксиданта СА, 2,6-ди-трет-бутил-4-этилфенола, 2,6-ди-трет-бутил-4-метокси-метилфенола, антиоксиданта P-EPQ, дитридецилтиодипропионата и лаурил-стеарилтиодипропионата.
9. Способ изготовления искусственного покрытия по любому из пп.1-8, включающий этапы, на которых:
приготавливают компоненты клея на задней стороне в клейкую пасту посредством равномерного предварительного размешивания, при этом компоненты клея на задней стороне содержат эмульсию сополимера этилен-винилацетат; и;
покрывают равномерно предварительно перемешанную клейкую пасту на нижнюю часть травы, прикрепленную к волокну травы.
10. Способ по п.9, где вязкость клейкой пасты находится в диапазоне 40000-60000 МПа·с.
11. Способ по п.10, дополнительно включающий этап, на котором: после покрытия клейкой пастой термически обрабатывают искусственный травяной покров, покрытый клейкой пастой, при температуре 110-150°С.
12. Переработанный материал, полученный посредством нагревания и равномерного перемешивания искусственного травяного покрова по п.1 целиком при температуре 120-180°С.